(57)【要約】【課題】ゴムスラブの接着面またはゴムスラブにより形成したゴムシートの接着面に接着剤を介在させて構成することにより気孔部の潰れを防止し、吸音性能の長期安定性及び耐久性の向上を図ることが出来る水中吸音材及びその製造方法を提供する。【解決手段】水中吸音材１０の製造方法としては、多数の気孔６ａを有するブロック状のゴムスラブ７を幅Ｌを異ならせて複数個ずつ形成する。３枚のゴムスラブ側面の接着面７ａ同士を接着剤８により貼合わせて上層となる一層目のゴムシート９ａを形成し、また幅の異なる４枚のゴムスラブ７の側面の接着面７ａ同士を接着剤８により貼合わせて中層となる二層目のゴムシート９ｂを形成し、更に幅の異なる５枚のゴムスラブ７の側面の接着面７ａ同士を接着剤８により貼合わせて下層となる三層目のゴムシート９ｃを形成する。【選択図】  図１
2005227702.tif 000002
【特許請求の範囲】
【請求項１】
多数の気孔を有するゴムシートを積層して成る水中吸音材において、多数の気孔を有するブロック状のゴムスラブを形成し、このゴムスラブ同士を接着剤により貼合わせて複数枚のゴムシートまたは複数個のゴムブロックを形成し、この複数枚のゴムシート同士または複数個のゴムブロック同士を接着剤により貼合わせて構成して成る水中吸音材。
【請求項２】
前記接着剤の硬化後の引張り弾性率が、前記ゴムシートまたはゴムブロックの引張り弾性率より高いものを使用した請求項１に記載の水中吸音材。
【請求項３】
前記接着剤の主材が、エポキシ樹脂を使用する請求項１または２に記載の水中吸音材。
【請求項４】
前記ゴムスラブ内に形成する気孔の容積を、水中吸音材の上層から下層に向かって除々に大きくなるように変化させた請求項１，２または３に記載の水中吸音材。
【請求項５】
多数の気孔を有するゴムシートを複数に分割してブロック状のゴムスラブを形成し、この各ゴムスラブの接着面同士を接着剤で貼り合わせてゴムシートを形成し、このように形成した複数枚のゴムシートを接着剤を介して一体的に積層する水中吸音材の製造方法。
【請求項６】
多数の気孔を有するブロック状のゴムスラブを複数形成し、この各ゴムスラブの接着界面を接着剤で貼り合わせて複数枚のゴムシートを形成し、この各ゴムシートを接着剤を介して一体的に積層する水中吸音材の製造方法。
【請求項７】
前記ゴムスラブにより形成したゴムシートを、ゴムスラブの接着部の位相をずらせて接着剤を介して積層貼り合わせる請求項５または６に記載の水中吸音材の製造方法。
【請求項８】
多数の気孔を有するブロック状のゴムスラブを複数形成し、この各ゴムスラブの接着界面を接着剤で貼り合わせて複数枚のゴムシートを形成し、この各ゴムシートを接着剤を介して積層し、この積層体を所定幅で、かつ厚さ方向に切断して積層ブロック体を形成し、これら積層ブロック体の切断面同士を接着剤を介して貼り合わせて構成する水中吸音材の製造方法。
【発明の詳細な説明】
【技術分野】
【０００１】
この発明は水中吸音材およびその製造方法に係わり、更に詳しくは、水圧による気孔部の潰れを防止して、吸音性能の長期安定化、及び耐久性の向上を図る水中吸音材およびその製造方法に関するものである。
【背景技術】
【０００２】
一般に、水中で使用される水中吸音材には、水中の音波を遮断して反射させる遮音材と水中の音波を吸収して反射波を減衰させる吸音材とが知られている。前者の遮音材は、水の音響インピーダンスと不整合な物質を具備することにより水中の音波を遮断するもので、また後者の吸音材は、水の音響インピーダンスと整合する物質を具備することにより水中の音波を吸収するものである。
【０００３】
上述した水の音響インピーダンスと整合、或いは不整合である物質としては、従来から空気が用いられている。この空気の量を調整することにより、遮音材、或いは吸音材として使用している。
【０００４】
ところで、従来の水中吸音材１の構成としては、例えば図９に示すように、多数の気孔６を有する平板状に形成さたゴムシート２、３、４を接着剤５を介して積層して形成され、これらのゴムシート２、３、４の気孔６の占有率は上層から下層に向かって増加しており、気孔６は空気が封入された状態になっている。
【０００５】
ゴム状弾性体の内部に空間を有する構造の水中吸音体において、凹部もしくは、内部に空間を有するゴム状弾性体からなる板を複数枚積層した水中吸音体も知られている（例えば、特許文献１参照）。
【０００６】
上記のような水中吸音材１の製造方法は、気孔６の占有率が異なる３種類のゴムシート２，３，４を製作するために発泡倍率の異なる３種類の発泡剤入りゴム材をモールド内で発泡させて加硫成形し、これら３種類のゴムシートをゴム系接着剤（例えば、クロロプレンゴム系接着剤等）を介して積層して一体化させて構成するものである。
【０００７】
然しながら、上述した水中吸音材にあっては、通常のゴム硬さ（Ｈｓ：５０〜６０）では、深深度域では高水圧のため気泡が潰れて遮音性能、或いは吸音性能等の音響性能を維持することが出来ず、耐久性に劣ると言う問題があった。
【０００８】
また、前記水中音響材を製造する方法の場合には、有機溶剤にゴムを溶解させたゴム系の接着剤を用いているので、製造工程が煩雑であり、作業性及び生産性が悪いと言う問題があった。
【特許文献１】特開昭５９−１９９２３８号公報
【発明の開示】
【発明が解決しようとする課題】
【０００９】
この発明はかかる従来の問題点に着目し、ブロック状に形成したゴムスラブの接着面またはゴムスラブにより形成したゴムシートの接着面に接着剤を介在させて構成することにより気孔部の潰れを防止し、これにより吸音性能の長期安定性及び耐久性の向上を図ることが出来る水中吸音材を提供することにある。
【００１０】
またこの発明の他の目的は、製造工程を容易にして作業性及び生産性を向上することが可能な水中吸音材の製造方法を提供することにある。
【課題を解決するための手段】
【００１１】
この発明は上記目的を達成するため、この発明の水中吸音材は、多数の気孔を有するブロック状のゴムスラブを形成し、このゴムスラブ同士を接着剤により貼合わせて複数枚のゴムシートまたは複数個のゴムブロックを形成し、この複数枚のゴムシート同士または複数個のゴムブロック同士を接着剤により貼合わせて構成したことを要旨とするものである。
【００１２】
前記接着剤の硬化後の引張り弾性率が、前記ゴムシートまたはゴムブロックの引張り弾性率より高いものを使用することを要旨とするものである。また、前記接着剤の主材として、エポキシ樹脂を使用するものである。
【００１３】
更に、ゴムスラブ内に形成する気孔の容積を、水中吸音材の上層から下層に向かって除々に大きくなるように変化させて構成するものである。
【００１４】
このように構成することで、気孔部の潰れを防止して吸音性能の長期安定化及び耐久性の向上を図ることが出来るものである。
【００１５】
また、この発明の水中吸音材の製造方法は、多数の気孔を有するゴムシートを複数に分割してブロック状のゴムスラブを形成し、この各ゴムスラブの接着面同士を接着剤で貼り合わせてゴムシートを形成し、このように形成した複数枚のゴムシートを接着剤を介して一体的に積層することを要旨とするものである。
【００１６】
また、多数の気孔を有するブロック状のゴムスラブを複数形成し、この各ゴムスラブの接着界面を接着剤で貼り合わせて複数枚のゴムシートを形成し、この各ゴムシートを接着剤を介して一体的に積層することを要旨とするものである。
【００１７】
前記ゴムスラブにより形成したゴムシートを、ゴムスラブの接着部の位相をずらせて接着剤を介して積層貼り合わせて製造することも可能である。
【００１８】
また、この発明の水中吸音材の製造方法は、多数の気孔を有するブロック状のゴムスラブを複数形成し、この各ゴムスラブの接着界面を接着剤で貼り合わせて複数枚のゴムシートを形成し、この各ゴムシートを接着剤を介して積層し、この積層体を所定幅で、かつ厚さ方向に切断して積層ブロック体を形成し、これら積層ブロック体の切断面同士を接着剤を介して貼り合わせて構成することを要旨とするものである。
【００１９】
このような方法により水中吸音材を製造することで、製造工程を容易にして作業性及び生産性を向上することが可能となるものである。
【発明の効果】
【００２０】
この発明は上記のように構成したので、以下のような優れた効果を奏するものである。(a).接着剤で接着界面層を形成することにより気孔部の潰れを防止でき、常に気孔部を完全に独立した状態に保って吸音性能の長期安定性及び耐久性の向上を図り、水中吸音材の寿命を長く保つことが出来る。
(b).製造工程を容易にすることが出来、作業性及び生産性の向上を図ることが出来る。
【発明を実施するための最良の形態】
【００２１】
以下、添付図面に基づき、この発明の実施形態を説明する。
なお、従来例と同一構成要素は、同一符号を付して説明は省略する。
【００２２】
図１は、この発明に係る水中吸音材を構成する立方体状のゴムスラブ７の斜視図を示し、このゴムスラブ７の内部には、多数の気孔６ａが形成されている。
【００２３】
このゴムスラブ７の製造は、ゴムスラブ７を単体で製造する方法と、多数の気孔６ａを有するゴムシートを予め製造し，このゴムシートを複数に分割してブロック状のゴムスラブに形成する方法がある。
【００２４】
前記ゴムスラブ７に使用されるゴム材料としては、従来公知のものを使用することが可能である。例えば、クロロプレンゴム（ＣＲ）やアクリロニトリルブタジエンゴム（ＮＢＲ）等である。またゴムスラブ７内に形成される気孔６ａは、ゴムスラブ７の加硫成形時に、ゴム材料に混合させた発泡材により形成されるもので、その形状は略球状を成しており、また略均一の容積を有してランダムに配設される。
【００２５】
そして、上記のようなゴムスラブ７により水中吸音材１０を製造する場合には、例えば、図２に示すようにゴムスラブ７の側面の接着面７ａ同士を接着剤８により貼合わせて複数枚（この実施形態は３枚）のゴムシート９ａ，９ｂ，９ｃを形成すると共に、このゴムシート９ａ，９ｂ，９ｃの上下の接着面７ｂ同士を接着剤８を介して貼合わせて積層させ、図３に示すような水中吸音材１０を構成するものである。
【００２６】
前記接着剤８の主材としては、エポキシ樹脂、ウレタン樹脂、ポリエステル樹脂等の従来公知のものを使用することが可能であり、特にエポキシ樹脂は、耐水性が優れるので好ましい。
【００２７】
次に、上記のようなゴムスラブ７を用いて水中吸音材１０の製造方法を具体的に説明する。
【００２８】
まず、水中吸音材１０の製造方法の第１実施形態としては、図１に示すように多数の気孔６ａを有するブロック状のゴムスラブ７を幅Ｌを異ならせて複数個ずつ形成する。即ち、クロロプレンゴムに所定量の発泡剤（例えば、ゴム材がクロロプレンゴムを使用する場合には、マイクロスフェアー〔松本油脂（株）製〕等を用いる）を配合して所望のゴムコンパウンドを混練し、このコンパウンドを加硫モールドに入れ加硫成型して、所要の発泡倍率（例えば、７％、１５％、３０％）のスポンジゴムから成る複数個のゴムスラブ７を形成する。
【００２９】
そして、３個のゴムスラブの側面の接着面７ａ同士を接着剤８により貼合わせて上層となる一層目のゴムシート９ａを形成し、また幅の異なる４個のゴムスラブ７の側面の接着面７ａ同士を接着剤８により貼合わせて中層となる二層目のゴムシート９ｂを形成し、更に幅の異なる５個のゴムスラブ７の側面の接着面７ａ同士を接着剤８により貼合わせて下層となる三層目のゴムシート９ｃを形成する。
【００３０】
即ち、上層となる一層目のゴムシート９ａは、クロロプレンゴムを主材とした発泡倍率が７％のスポンジのブロック状に形成されたゴムスラブ７（厚さ３０mm、幅５０mm、長さ
１５０mm）を３個形成し、その側面の接着面７ａに接着剤８を塗布して貼合わせシート状
に構成する。
【００３１】
また、中層となる二層目のゴムシート９ｂは、上層と同様に発泡倍率が１５％のスポンジのブロック状に形成されたゴムスラブ７（厚さ３０mm、幅３７．５mm、長さ１５０mm）
を４個形成し、その側面の接着面７ａに接着剤８を塗布して貼り合わせてシート状に構成する。
【００３２】
更に、下層となる三層目のゴムシート９ｃは、発泡倍率が３０％のスポンジのブロック状に形成されたゴムスラブ７（厚さ３０mm、幅３０mm、長さ１５０mm）を５個形成し、接
着剤８を塗布して貼り合わせてシート状に構成する。
【００３３】
即ち、各層における気孔６ａの大きさは、外層側となる第一層目のゴムシート９ａは小さく、二層目のゴムシート９ｂ，三層目のゴムシート９ｃになるに従って大きくなるように形成され、気孔６ａの容積は、上層となる一層目のゴムシート９ａから下層となる三層目のゴムシート９ｃに行くに従って順次大きくなるように形成されている。
【００３４】
なお、各ゴムスラブ７により形成される三層のゴムシート９ａ〜９ｃ内に形成される気孔６ａの容積及び間隔は、使用される音波の周波数によってそれぞれ異にするもので、ゴム材料に混合させる発泡材の量により決定される。
【００３５】
そして、このように構成した一層目〜三層目のゴムシート９ａ〜９ｃの上下面の接着面７ｂに、接着剤８を塗布して各ゴムスラブ７の接着面７ａの位相をずらせて積層させ、その後、接着剤８を加熱硬化または常温硬化させることにより図３に示すような水中吸音材１０を構成するのである。
【００３６】
前記接着面７ａ，７ｂは、水中吸音材１０の幅方向及び厚さ方向の接着界面であり、この面に上記のような接着剤８を介在させて貼合わせたり、積層させて一体的に接着させることにより、複数の接着界面と、これを接着させる接着剤８により水中吸音材１０の厚さ方向の圧力に対する潰れの補強効果を発揮するものである。
【００３７】
前記接着剤８の硬化後の引張り弾性率は、前記ゴムシート９ａ，９ｂ，９ｃの引張り弾性率より高いものを使用することが望ましい。
【００３８】
次に、図４及び図５は、水中吸音材１０の製造方法の第２実施形態を示し、この実施形態は、クロロプレンゴムに所定量の発泡剤を配合して所望のゴムコンパウンドを混練し、このコンパウンドを加硫モールドに入れ加硫成型して、所要の発泡倍率（例えば、７％、１５％、３０％）のスポンジゴムシートを複数枚（この実施形態は３枚）製作する。
【００３９】
そして、この複数枚のゴムシートをそれぞれ複数個（この実施形態では４個であるが数には限定されない）に分割してブロック状のゴムスラブ７に形成し、この各ゴムスラブの側面の接着面７ａ同士を接着剤８で貼り合わせてゴムシート９ａ，９ｂ，９ｃを形成する。
【００４０】
そして、ゴムシート９ａ，９ｂ，９ｃの上下面の接着面７ｂ同士を接着剤８を介して貼合わせて積層させ、図５に示すような水中吸音材１０を構成するものである。なお、各ゴムシート９ａ，９ｂ，９ｃ内に形成される気孔６ａの容積は、上記第１実施形態と同様であり、上層となる一層目のゴムシート９ａから下層となる三層目のゴムシート９ｃに行くに従って順次大きくなるように形成されるが、これに限定されず、気孔６ａの容積及び間隔は、使用される音波の周波数によってそれぞれ異にするもので、ゴム材料に混合させる発泡材の量により決定される。
【００４１】
更に、図６は、水中吸音材１０の製造方法の第３実施形態を示し、この実施形態は、クロロプレンゴムに所定量の発泡剤を配合して所望のゴムコンパウンドを混練し、このコンパウンドを加硫モールドに入れ加硫成型して、所要の発泡倍率（例えば、７％、１５％、３０％）のスポンジゴムから成る複数個のゴムスラブ７を形成する。
【００４２】
そして、多数の気孔６ａを有するブロック状の各ゴムスラブ７の側面の接着面７ａを接着剤で貼り合わせて複数枚のゴムシートを形成し、この各ゴムシートの上下面を接着剤８を介して積層し、ゴムスラブ７の積層体１１を形成する。
【００４３】
そして、このように形成した積層体１１を所定幅Ｌａで、かつ厚さ方向（Ｘ方向）に切断して複数の積層ブロック体１２を形成し、これら積層ブロック体１２の切断面１２ａ同士を接着剤８を介して貼り合わせて水中吸音材１０を構成するものである。
【００４４】
なお、積層ブロック体１２内に形成される気孔６ａの容積は、上記第１実施形態及び第２実施形態と同様であり、上層から下層に行くに従って順次大きくなるように形成されるが、これに限定されず、気孔６ａの容積及び間隔は、使用される音波の周波数によってそれぞれ異にするもので、ゴム材料に混合させる発泡材の量により決定される。
【００４５】
以上のようにこの発明は、複数のゴムスラブを組合せて、それらの接着界面に接着剤層を設けているので、深深度においてゴムシートの気泡が潰れるのを防止することができ、常に気孔を完全に独立した状態に保つことが出来る。その結果、水中吸音材１０の音響性能の長期安定及び耐久性の向上を図ることが出来る。
【００４６】
次に図７は、水中吸音材１０の製造方法の第４実施形態を示し、ゴムスラブ７の側面の接着面７ａ同士を接着剤８により貼合わせて複数枚（この実施形態は３枚）のゴムシート９ａ，９ｂ，９ｃを形成すると共に、このゴムシート９ａ，９ｃと、その間に介在させるゴムシート９ｂとを直交する向きに位相をずらせて配設し、その上下の接着面７ｂ同士を接着剤８を介して貼合わせて積層させ水中吸音材１０を試作し、この水中吸音材１０により行った音響性能（反射低減ＥＲ〔エコーリダクション〕）測定試験について説明する。      
【００４７】
クロロプレンゴムを主材とした発泡倍率が７％のスポンジゴムシートの上層（第一層目）と、同様の発泡倍率が１５％の中層（第二層目）と、同様の発泡倍率が３０％の下層（第三層目）とを接着剤８を介して積層して水中吸音材１０を製作した。
【００４８】
この水中吸音材１０の試験サンプルサイズとしては、上層３０mm、中層３０mm、下層３
０mmで合計９０mmの厚さで、縦横の長さはそれぞれ１５０mmである。
【００４９】
この水中吸音材１０の下層９ｃの下面に９mmの図示しない鉄板を接着剤で装着した後、水中吸音材１０をα深度の水中に配置した。音波送信器Ａと音波受信器Ｂとの設定距離は、近距離音場にならないようにそれぞれ水中吸音材１０から同一方向に２．６ｍ及び１．６ｍとなる位置に配置し、この時の反射レベル（ＥＲ）dBを測定した。
【００５０】
その結果を、エコーリダクション（ＥＲ）として図８（ａ）に示す。なお、図８（ｂ）は、図９に示す従来の水中吸音材１の測定データであり、上記と同様な条件により反射レベル（ＥＲ）dBを測定した。
【００５１】
但し、ＥＲ（ｄＢ）＝２０・Ｌｏｇ（水中吸音材１のＴＳ）／（完全反射体のＴＳ）、ＴＳは単位面積当たり、単位長さ離れた時の反射レベルである。また、完全反射体のＴＳとして厚さ５０mmの鉄板のものを用いてある。
【００５２】
図８（ａ）から明らかなように、この発明の水中吸音材１０は、図８（ｂ）の従来品の吸音性能に較べて、優れた吸音性能を有していることが判る。従って、深深度における使用であっても気孔部が潰れることがないため、よって、長期にわたる吸音性能の維持が可能であることが容易に推測される。
【図面の簡単な説明】
【００５３】
【図１】この発明の水中吸音材を構成するゴムスラブの全体斜視図である。
【図２】この発明にかかる水中吸音材の製造方法の第１実施形態を示す水中吸音材の分解工程図である。
【図３】図２に示す第１実施形態により製造された水中吸音材の全体斜視図である。
【図４】この発明にかかる水中吸音材の製造方法の第２実施形態を示す水中吸音材の分解工程図である。
【図５】図４に示す第２実施形態により製造された水中吸音材の全体斜視図である。
【図６】この発明にかかる水中吸音材の製造方法の第３実施形態を示す水中吸音材の分解工程図である。
【図７】この発明にかかる水中吸音材の製造方法の第４実施形態を示す音響性能測定試験に用いた水中吸音材の全体斜視図である。
【図８】（ａ）は、この発明を実施した水中吸音材の音響性能測定試験の結果を示すグラフ図、（ｂ）は、従来の水中吸音材の音響性能測定試験の結果を示すグラフ図である。
【図９】従来の水中吸音材の全体斜視図である。
【符号の説明】
【００５４】
１  水中吸音材                    ２  ゴムシート（上層）
３  ゴムシート（中層：吸収層）    ４  ゴムシート（下層：反射層）
５  接着剤
６  気孔                        ６ａ  気孔
７  ゴムスラブ                  ７ａ  ゴムスラブの側面の接着面
７ｂ  ゴムシートの上下面の接着面    ８  接着剤
９ａ  一層目のゴムシート          ９ｂ  二層目のゴムシート
９ｃ  三層目のゴムシート          １０  水中吸音材
１１  積層体                      １２  積層ブロック体
１２ａ  切断面
【図１】
2005227702.tif 000003
【図２】
2005227702.tif 000004
【図３】
2005227702.tif 000005
【図４】
2005227702.tif 000006
【図５】
2005227702.tif 000007
【図６】
2005227702.tif 000008
【図７】
2005227702.tif 000009
【図８】
2005227702.tif 000010
【図９】
2005227702.tif 000011